(57)【要約】【課題】スベリ性が良くてガイドとの摩擦抵抗が低く、インナーガイド竿を使った場合でも仕掛けの飛距離を出すことが可能であるばかりか、自然に仕掛を流すことができ、スピニングリールに巻いて使った場合でも糸よれが入りにくく、ライントラブルを起こさない釣り糸を提供する。【解決手段】単糸デニール２２０ｄｔｅｘ以上２６００ｄｔｅｘ以下の異形断面モノフィラメントの長手方向に撚りを掛けて熱セットしたねじりモノフィラメントからなる釣り糸。【選択図】　なし【特許請求の範囲】
【請求項１】
合成樹脂を溶融紡糸してなる単糸デニール２２０ｄｔｅｘ以上２６００ｄｔｅｘ以下の異形断面モノフィラメントの長手方向に撚りを掛けて熱セットしたねじりモノフィラメントからなることを特徴とする釣り糸。
【請求項２】
前記ねじりモノフィラメントの表面が螺旋状の凹凸を形成していることを特徴とした請求項１に記載の釣り糸。
【請求項３】
前記合成樹脂が、ポリアミド系樹脂、フッ素系樹脂およびポリエステル系樹脂から選ばれた少なくとも１種であることを特徴とする請求項１または２に記載の釣り糸。
【請求項４】
前記ねじりモノフィラメントのＪＩＳ　Ｌ１０１３の規定に準じて測定した引張強度が５００ＭＰａ以上であることを特徴とする請求項１〜３のいずれか１項に記載の釣り糸。
【請求項５】
前記引張強度が５５０ＭＰａ以上であることを特徴とする請求項４に記載の釣り糸。
【請求項６】
前記ねじりモノフィラメントの断面形状が、三角形、四角形、五角形、六角形、クローバー型、多葉型および星形から選ばれたいずれか１種であることを特徴とする請求項１〜５のいずれか１項に記載の釣り糸。
【発明の詳細な説明】
【０００１】
【発明の属する技術分野】
本発明は、スベリ性が良くてガイドとの摩擦抵抗が低く、インナーガイド竿を使った場合でも仕掛けの飛距離を出すことが可能であるばかりか、自然に仕掛を流すことができ、スピニングリールに巻いて使った場合でも糸よれが入りにくく、ライントラブルを起こさない釣り糸に関するものである。
【０００２】
【従来の技術】
従来の釣り糸としては、断面が円形の合成樹脂モノフィラメントが主流を占めていたが、最近では、断面が楕円形の合成樹脂モノフィラメントや、糸の長手方向に沿って複数本の溝を形成した形状の合成樹脂モノフィラメントなどの異形断面モノフィラメントからなる釣り糸も市場にでまわっている。
【０００３】
しかるに、最近では、釣り場の多様化、釣り竿の多様化および釣り技術の進歩などに応じて、スベリ性が良く、糸と釣り糸ガイドとの摩擦抵抗が低く、かつスピニングリールに巻いて使ったときに糸よれの発生を起こしにくい釣り糸の実現が望まれている。
【０００４】
すなわち、釣り糸を実用するに際して、例えば釣り竿の中を釣り糸が通るいわゆるインナーガイドの竿を使って磯釣りをした場合には、竿の構造上釣り糸が擦過する釣り糸ガイド部分が極端に多くなってしまうため、従来の釣り糸では、ガイドと釣り糸の摩擦抵抗が大きくなり、軽い仕掛けを遠くへ投げようとした場合の遠投性が悪くなってしまうという問題があったからである。さらに、仕掛けを潮に乗せて流していく場合には、釣竿からの糸の出が悪くて仕掛けを引っ張ってしまいうため、仕掛けをうまく流していけなくなり、結果として仕掛けがポイントからずれてしまい、極端に釣果が落ちてしまうという問題もあった。
【０００５】
また、釣り糸をスピニングリールに巻いて使う場合には、縦方向に糸を引きだし、横方向に糸を巻き取るといったスピニングリールの構造上、従来の釣り糸では、数時間から数回使用すると糸に撚りが入ってしまう現象、いわゆる糸よれと呼ばれる現象を招くいう問題があり、糸よれにより仕掛けが絡んでしまったり、釣り糸がリール、釣り竿に絡んで最悪の場合は高価な釣り竿を折ってしまうという不具合を生じていたのである。
【０００６】
このような場合、もし従来の釣り糸よりもスベリ性が良くて糸と釣り糸ガイドとの摩擦抵抗が低く、かつスピニングリールに巻いて使ったときに糸よれの発生を押さえた釣り糸を開発することができれば、これをインナーガイド竿を使った場合でも仕掛けの飛距離がアップするばかりか、仕掛けを自然に流していくことが可能となって釣果がアップするばかりか、糸よれによるライントラブルも解消して、終日快適な釣りの実現を期待することができる。
【０００７】
糸と釣り糸ガイドとの摩擦抵抗を下げることを目的とした釣り糸方法としては、糸の長手方向に沿って複数本の溝を形成した断面形状のモノフィラメントからなる釣り糸（特許文献１参照）、および上記釣り糸の摩擦係数を低くするために釣り糸表面にシリコンオイルなどの平滑剤が塗布された釣り糸（特許文献２参照）などが提案されているが、前者の釣り糸では、糸の表面に形成された凹凸によって糸とガイドの接点を小さくすることができるものの、線接触によるため摩擦抵抗を十分に下げることができず、後者の釣り糸では、平滑剤が使用中に剥がれてしまうために、摩擦抵抗軽減効果の耐久性に劣るという問題があった。
【０００８】
【特許文献１】
特許第３１１１０５０号公報、第２頁
【特許文献２】
特許第２７０９４１３号公報
【０００９】
【発明が解決しようとする課題】
本発明は、上述した従来技術における問題点の解決を課題として検討した結果達成されたものである。
【００１０】
したがって、本発明の目的は、スベリ性が良くてガイドとの摩擦抵抗が低く、インナーガイド竿を使った場合でも仕掛けの飛距離を出すことが可能であるばかりか、自然に仕掛を流すことができ、スピニングリールに巻いて使った場合でも糸よれが入りにくく、ライントラブルを起こさないを提供することにある。
【００１１】
【課題を解決するための手段】
上記の目的を達成するために、本発明の釣り糸は、合成樹脂を溶融紡糸してなる単糸デニール２２０ｄｔｅｘ以上２６００ｄｔｅｘ以下の異形断面モノフィラメントの長手方向に撚りを掛けて熱セットしたねじりモノフィラメントからなることを特徴とする。
【００１２】
なお、本発明の釣り糸においては、
前記ねじりモノフィラメントの表面が螺旋状の凹凸を形成していること、
前記合成樹脂が、ポリアミド系樹脂、フッ素系樹脂およびポリエステル系樹脂から選ばれた少なくとも１種であること、
前記ねじりモノフィラメントのＪＩＳ　Ｌ１０１３の規定に準じて測定した引張強度が５００ＭＰａ以上、特に５５０ＭＰａ以上であること、および
前記ねじりモノフィラメントの断面形状が、三角形、四角形、五角形、六角形、クローバー型、多葉型および星形から選ばれたいずれか１種であること
が、いずれも好ましい条件であり、これらの条件を満たすことによって一層優れた効果の取得を期待することができる。
【００１３】
【発明の実施の形態】
以下に、本発明釣り糸の構成および効果について詳述する。
【００１４】
本発明の釣り糸は、合成樹脂を溶融紡糸してなる単糸デニール２２０ｄｔｅｘ以上２６００ｄｔｅｘ以下の異形断面モノフィラメントの長手方向に撚りを掛けて熱セットされたねじりモノフィラメントからなるものであり、糸の表面が螺旋状の凹凸を形成していることが重要な要件であり、かかる要件を満たすことによって、優れたスベリ性を発現すると共に、糸よれが軽減するという優れた特性を発揮することができる。
【００１５】
すなわち、本発明の釣り糸は、糸の表面に螺旋状の凹凸を有しているため、ガイドとの接触が点接触となってスベリ性が向上し、ガイドとの抵抗が低くなり、遠投性を向上できるばかりか、仕掛けを自然に流していくことができるという優れた効果を発揮することができる。
【００１６】
本発明の釣り糸の構成素材（合成樹脂）としては、溶融紡糸可能な熱可塑性樹脂であれば特に制限はないが、なかでもポリアミド系樹脂、フッ素系樹脂およびポリエステル系樹脂から選ばれた少なくとも１種が好ましく使用される。
【００１７】
上記ポリアミド系樹脂の具体例としては、ナイロン６、ナイロン６６、ナイロン６１０、ナイロン６１２、ナイロン１１ナイロン１２およびこれら各種ナイロンの相互共重合体などが挙げられる。
【００１８】
上記フッ素系樹脂の具体例としては、ポリフッ化ビニリデン、エチレン−テトラフルオロエチレン共重合体、ポリテトラフルオロエチレン、テトラフルオロエチレン−フッ化ビニリデン共重合体、パーフルオロアルコキシ樹脂、テトラフルオロエチレン−ヘキサフルオロプロピレン共重合体、テトラフルオロエチレン−ヘキサフルオロプロピレン−フッ化ビニリデン共重合体およびエチレンクロライド−テトラフルオロエチレン共重合体などが挙げられる。、
上記ポリエステル系樹脂の具体例としては、ポリエチレンテレフタレート、ポリブチレンテレフタレート、ポリプロピレンテレフタレートなどの芳香族ポリエステル、およびポリ乳酸、ポリブチレンサクシネートなどの脂肪族ポリエステルなどが挙げられる。
【００１９】
本発明の釣り糸を形成するねじりモノフィラメントは、上記合成樹脂を通常の方法で異形断面口金を使用して溶融紡糸し、必要に応じて延伸した後、この異形断面モノフィラメントの長手方向に撚りを掛けて熱固定することにより得られるが、この場合の撚りピッチは３０〜９０ターン／ｃｍ程度であることが好ましい。
【００２０】
なお、異形断面モノフィラメントの形態としては、一成分系のモノフィラメント以外にも、海島複合、二重芯鞘複合、三重芯鞘複合などの複合モノフィラメントの形態を選択することもできる。
【００２１】
また、異形断面モノフィラメントの断面形状としては、三角形、四角形、五角形、六角形、クローバー型、多葉型および星形などが挙げられ、特にモノフィラメントの外周長手方向に３〜１５条の溝を有する３葉〜１５葉の多葉型の場合には、綺麗な螺旋形状を形成することができる。
【００２２】
さらに、特に限定するものではないが、撚りの方向は、スピニングリールにより釣り糸に発生する撚りと反対方向、つまりＺ方向の撚りであることが、糸よれを軽減する上でより安定した性能を発現できることから好ましい。
【００２３】
このようにして得られるねじりモノフィラメントは、その引張強度が５００ＭＰａ以上、好ましくは５５０ＭＰａ以上であることが、釣り糸として使用されたときに高い強度を発現することから望ましいといえる。
【００２４】
本発明の釣り糸は、目的とする特性を阻害しない範囲であれば、例えば顔料、染料、結晶化抑制剤、金属化合物、比重調整剤、撥水処理剤、親水処理剤、酸化チタンおよび可塑剤などの添加剤を含有することができる。
【００２５】
かくしてなる本発明の釣り糸によれば、スベリ性が良くてガイドとの摩擦抵抗が低く、インナーガイド竿を使った場合でも仕掛けの飛距離を出すことが可能であるばかりか、自然に仕掛を流すことができ、スピニングリールに巻いて使った場合でも糸よれが入りにくく、ライントラブルを起こさないという優れた効果の発現を期待することができる。
【００２６】
【実施例】
次に、本発明を実施例に基づいて説明するが、各種特性の評価は、以下の方法に準じて行った。
［引張強度］
ＪＩＳＬ１０１３の定義に準じて行った。すなわち、綛状に取った試料を２０℃、６５％ＲＨの雰囲気下に２４時間放置した後、オリエンテック社製“テンシロン”ＲＴＭ５００型引張試験機を用い、糸長：２５０ｍｍ、引張速度：３００ｍｍ／分の条件で測定した引張破断強力（Ｎ）を断面積で割り返して強度（ＭＰａ）を求めた。
［繊度］
ＪＩＳＬ１０１３の定義に準じて行った。すなわち、９０ｃｍの資料２０本をとり、シイベル機械（株）社製メトラーＡＥ２４０を使い絶乾質量を測定し次式によって繊度（ｄｔｅｘ）を算出した。
【００２７】
ｄｔｅｘ＝１００００×資料の重量／資料の長さ×（１００＋公定水分率）／１００
［曲げ硬さ］
５０ｍｍ長に切りそろえた資料を、２０℃、６５％ＨＲの温湿度調整室で２４時間放置した後、間隔１０ｍｍを隔てて水平方向に設置された直径２ｍｍのステンレス棒にセットし、その中央部に直径２ｍｍのステンレス製フックを掛け、（株）ミネベア製「ＴＣＭ−２００型万能引張・圧縮試験機」を用いて、引取速度５０ｍｍ／分で引き抜いたときの最大曲げ応力（ＣＮ）を測定した。
［実釣評価−１］
数人の釣り人に依頼し、インナーガイド竿を使用して、実際に本発明の釣り糸と従来の釣り糸を使い、グレのウキフカセ釣りにより仕掛けの遠投性、仕掛けの流し易さなどを比較したフィーリング評価であり、次の規準で評価した。
【００２８】
○…終日糸の遠投性、仕掛けの流し易さは良好で、快適に釣りが出来、満足の
いく釣果が得られた。
【００２９】
×…経時と共に遠投性、仕掛けの流し易さが劣ってきてしまい、狙ったポイントに仕掛けを流すことが困難になり、満足のいく釣果が得られなかった。［実釣評価−２］
数人の釣り糸に依頼し、インナーガイド竿を使用して、実際に本発明の釣り糸と従来の釣り糸を使い、グレのスピニングリールを使ったウキフカセ釣りにより糸よれトラブルの発生状況を比較したフィーリング評価であり、次の規準で評価した。　○…終日糸よれの発生もなく、快適に釣りをすることができた。
【００３０】
×…糸よれが発生して仕掛けが絡まってしまい、仕掛けの作り直しを強いられたり、竿先に絡まった糸が引っかかり、高価な竿を折ってしまうというト
ラブルが発生した。
【００３１】
［実施例１］
東レ（株）製共重合ポリアミド樹脂（Ｍ６１０２１Ｈ４…相対粘度４．６５）に対し、東レ（株）製ナイロン６６樹脂（Ｍ３００１Ｃ…相対粘度２．９５）を３０重量％添加し、撹拌ブレンドした原料組成物を、エクストルーダー型紡糸機に供給し、２９０℃の温度で溶融し、孔径１．０ｍｍの１２葉多葉型断面形状の口金を通して押し出した後、ただちに１０℃の冷水浴中で冷却固化させ未延伸糸を得た。
【００３２】
上記未延伸糸を、引き続き、１段目延伸条件：１００℃の水蒸気中で３．８倍に延伸し、ついで２段目条件：２２６℃の不活性気体中で１．５５倍（トータル延伸倍率５．９倍）、その後同じく１８０℃の不活性気体中でリラックス率０．９５倍の熱セット処理を行ったうことにより、繊度５００ｄｔｅｘ引張強度９００ＭＰａの異形断面モノフィラメントを得た。
【００３３】
次いで、上記異形断面モノフィラメントを、リング撚糸機を使いＺ方向に６０ターン／１０ｃｍ掛け、さらに１８０℃の不活性気体中で１．０倍の熱セットを施し、仕上げ油剤として竹本油脂（株）製ＴＲＮ−１９０を付与することにより、異形断面モノフィラメントの長手方向に撚りを掛けて熱セットしたねじりモノフィラメントからなる釣り糸を得た。
【００３４】
［実施例２〜４］
実施例１と同様の条件で、モノフィラメントの繊度を２５０ｄｔｅｘ、１５００ｄｔｅｘおよび断面形状を六角形型に変更した以外は、同様の条件にて異形断面モノフィラメントの長手方向に撚りを掛けて熱セットしたねじりモノフィラメントからなる釣り糸を得た。
［比較例１〜６］
釣り糸の繊度、断面形状、熱セットの有無、長手方向の撚りの有無について表１に示したように変更した以外は、実施例１と同様の条件にてモノフィラメントからなる釣り糸を得た。
【００３５】
これらの各釣り糸について、引張強度、曲げ硬さを測定すると共に、実釣評価−１および２を行った結果を表１に示す。
【００３６】
【表１】
2004129598.tif 000002
【００３７】
表１の結果から明らかなように、本発明の釣糸（実施例１〜４）は、長手方向の撚り、熱セットとも実施していない（比較例１）の釣り糸に比べ、実釣評価−１で示される糸のスベリ性に優れるばかりか、実釣評価−２で示される糸よれ性にも優れており、経時による遠投性、仕掛けの流し易さなどに変化なく、糸よれによるライントラブルの発生もなく終日快適に使える釣り糸として、必要十分な効果を発現することができた。
【００３８】
一方、多葉型断面であっても長手方向に撚りを掛けていない釣り糸（比較例２）の場合は、釣り糸の実釣評価−１で示されるスベリ性、実釣評価−２で示される糸よれ性がいずれも改善されておらず、経時と伴に低下してしまい半日使ったところで遠投性、仕掛けの流し易さなどが低下し、糸よれがひどくなってしまったばかりか、絡まった糸が竿先に引っかかり竿を折ってしまった。
【００３９】
さらに、長手方向の撚りを掛けたが熱セットをしていない釣り糸（比較例３）の場合は、すでに糸よれが入った状態になっており、リールに糸を巻き取る段階で糸が絡んでしまったため、実釣評価で使用してもらうことができなかった。
【００４０】
糸の断面形状を丸断面にした釣り糸（比較例４）の場合は、実釣評価−２で示す糸よれ性については改善されているが、実釣評価−１で示すスベリ性についてはガイドとの接点が線接触になることから改善されておらず、経時と伴に遠投性、仕掛けの流し易さが悪くなったばかりか、ポイントに仕掛けを入れることが困難で極端に釣果が悪くなってしまった。
【００４１】
また、単糸繊度が細すぎる釣り糸（比較例５）の場合は、絶対強力が不足してしまうため、磯釣り用の道糸として使用するには不適当であり、単糸繊度が太すぎる釣り糸（比較例６）の場合は、曲げ硬さで示される糸の剛直性が強くなり、スプールから糸が自然に解れてしまい、スピニングリールに巻いて使うには不適当な糸になってしまった。
【００４２】
【発明の効果】
以上説明したように、本発明の釣り糸は、スベリ性が良くてガイドとの摩擦抵抗が低く、インナーガイド竿を使った場合でも仕掛けの飛距離を出すことが可能であるばかりか、自然に仕掛を流すことができ、スピニングリールに巻いて使った場合でも糸よれが入りにくく、ライントラブルを起こさないという優れた効果を発現するものである。